(57)【特許請求の範囲】
【請求項１】
生物系高分子基材シートと、残留グリコリド量が０．３重量％以下且つ重量平均分子量が５万〜５０万であるポリグリコール酸樹脂層とを、含水状態にある水性接着剤層を介して積層し、水分を蒸発させてなる９０度曲げ加工の可能な食品容器形成に適したポリグリコール酸樹脂系多層シート。
【請求項２】
含水状態にある水性接着剤層が、接着剤樹脂の水溶液、水分散液または水との混練物の塗布層からなる請求項１に記載の多層シート。
【請求項３】
水性接着剤樹脂が、でんぷん、ビニルピロリドン系樹脂、ビニルアルコール系樹脂のいずれかを主成分とする請求項２に記載の多層シート。
【請求項４】
生物系高分子基材シートが、セルロース類、でんぷん類、キチン類を含むグルコース構造を基本骨格とする多糖類およびリグニン類から選ばれる生物系高分子からなる請求項１〜３のいずれかに記載の多層シート。
【請求項５】
生物系高分子基材シートが、紙からなる請求項４に記載の多層シート。
【請求項６】
更に、ポリグリコール酸樹脂以外の生分解性樹脂の層を有する請求項１〜５のいずれかに記載の多層シート。
【請求項７】
ポリグリコール酸樹脂が−ＯＣＨ２ＣＯ−繰り返し単位を７０重量％以上の割合で含むポリグリコール酸（共）重合体からなる請求項１〜６のいずれかに記載の多層シート。
【請求項８】
ポリグリコール酸樹脂の分子量（Ｍｗ）が７万〜３０万である請求項１〜７のいずれかに記載の多層シート。
【請求項９】
ポリグリコール酸樹脂層が延伸配向されている請求項１〜８のいずれかに記載の多層シート。
【請求項１０】
温度２３℃、相対湿度８０％で測定した酸素透過係数が、８ｃｃ／ｍ２／ｄａｙ／ａｔｍ以下である請求項１〜９のいずれかに記載の多層シート。
【請求項１１】
４０℃、相対湿度９０％における水蒸気透過度が２５ｇ／ｍ２／ｄａｙ以下である請求項１〜１０のいずれかに記載の多層シート。
【請求項１２】
請求項１〜１１のいずれかに記載の多層シートからなる包装容器。
【発明の詳細な説明】
【技術分野】
【０００１】
本発明は、コーヒー、スープ、味噌汁、お茶、海苔、スナック菓子、麺類等の飲食品に用いられるカップに使用する基材、あるいは、ピザ・惣菜・電子レンジ食品等に用いるトレーに使用する基材、等として用いるに適した紙類似の多層シートに関する。
【背景技術】
【０００２】
生物系（あるいは生物由来）の天然高分子からなる材料である紙や布等の基材（本明細書においてはこれらの紙および類似の特性を有する基材を総称して「生物系高分子基材シート」と称する）に合成樹脂を積層した多層シートは各種の用途に用いられている。
【０００３】
例えば、飲食品用途に使用される紙カップ、紙トレーなどの紙製容器は、少なくとも液体、油性食品等の内容物と接する片面に撥水層ないし撥油層としてポリオレフィン組成物を積層したものが用いられてきた。
【０００４】
現在飲食品等に使用される紙カップ又は紙トレー等の紙製容器基材の製造法は、撥水層ないし撥油層として用いるポリオレフィン組成物を紙との密着及び接着を強固にするため、３００℃以上の高温度で積層する必要がある。このためポリオレフィンに酸化劣化が生じ、紙積層体に樹脂組成物の酸化劣化臭が残留したり、積層工程において多量の煙が発生することによる作業環境の悪化や、周辺環境の汚染が問題となっている。
【０００５】
使用済みの紙カップ、紙トレー等は、微生物分解性、加水分解性の無いポリオレフィン組成物が積層されているために、土中に埋めても分解せず、環境を汚染するという問題があるため、紙とともに生分解するか、あるいは紙に優先して加水分解等により除去され紙のみの回収を可能とする、ような撥水層ないし撥油層用組成物が強く求められている。
【０００６】
このような要請に応えるため、紙質基材上に、各種生分解性樹脂層を形成した多層シートからなり、その廃棄に際しての環境への負荷の少ない食品容器が各種提案されている。例えばグリコールと脂肪族ポリカルボン酸とのエステルからなる脂肪族ポリエステル樹脂を基材上に溶融押出コーティングしたラミネート材（下記特許文献１）、ポリ乳酸またはその共重合体の基材上への溶融プレスあるいは溶液塗布によるラミネート材（下記特許文献２）、ポリ乳酸または乳酸とオキシカルボン酸との共重合体のゼラチン等の接着剤による接着、溶融プレス、有機溶液塗布によるラミネート材（下記特許文献３）、基材上にポリエステル系接着剤を介してエステル系生分解性樹脂を熱ラミネートしたラミネート材（下記特許文献４）などである。
【０００７】
他方、食品容器には、内容食品の保存中の酸素あるいは水分の透過による劣化を防止する機能も求められている。紙質食品容器において、この特性を出すために紙質基材上に特殊なポリメタアリルアルコール系樹脂のバリア層を設けることも提案されている（下記特許文献５）が、この場合には、必ずしも生分解性容器とはなり得ていない。また、アルミ箔をラミネートすることも行われることがあるが、この場合も生分解性容器とはならないし、リサイクル性も劣る。
【特許文献１】
特開平６−１７１０５０号公報
【特許文献２】
特開平４−３３４４４８号公報
【特許文献３】
特開平４−３３６２４６号公報
【特許文献４】
特開平６−３１６０４２号公報
【特許文献５】
特開平１１−９１０１６号公報
【発明の開示】
従って、本発明の主要な課題は、紙質基材上に生分解性樹脂層を積層することにより、生分解性で且つバリア性の良好な多層シートを与えることにある。
【０００８】
ポリグリコール酸樹脂の応用開発を進める本発明者等は、紙質基材上にバリア性の優れたポリグリコール酸樹脂層を積層することが上記目的の達成のためには有効であろうとの着想にはかなり早くから到達していた。しかしながら、ポリグリコール酸樹脂は、融点が２００℃以上という高融点樹脂であり、上記特許文献１〜３に示されるような熱ラミネートは困難であるという問題点を有していた。そうかと云って、上記特許文献２〜４に示されるような有機溶剤使用による接着剤層の塗布形成は、残留溶剤の問題を残し、食品容器基材としては好ましくない。
【０００９】
また本発明者等によればポリグリコール酸樹脂は耐薬品性が強い反面、有機溶剤系接着剤（例えば著名な接着剤であるセメダイン社製の「セメダインＣ」（セルロースと酢酸ビニル樹脂の有機溶剤混合物）に対し良好な接着性を示さない。これに対し、上記特許文献３においてポリ乳酸（誘導体）について示唆されるような水性接着剤の使用は食品衛生上の問題もなく、その使用によるポリグリコール酸樹脂層の基材への接着も期待されるところである。しかしながら、ポリグリコール酸樹脂が良好なバリア性を発揮するためには、そこに−ＯＣＨ２ＣＯ−繰り返し単位が少なくとも７０重量％以上（〜１００重量％）と高度に含まれる必要があるところ、このようなポリグリコール酸樹脂は加水分解性が大であり、水性接着剤による基材への接着によるラミネート材の実用は不可能と考えられていた。しかしながら、本発明者らの更なる研究により、ポリグリコール酸樹脂に適度の耐水性を付与することが可能となり、また水性接着剤との接着性も良好であることも確認されて、水性接着剤の使用によるラミネート材の開発が可能となった。
【００１０】
本発明は、生物系高分子基材シートと、残留グリコリド量が０．３重量％以下且つ重量平均分子量が５万〜５０万であるポリグリコール酸樹脂層とを、含水状態にある水性接着剤層を介して積層し、水分を蒸発させてなる９０度曲げ加工の可能な食品容器形成に適したポリグリコール酸樹脂系多層シートを提供するものである。
【００１１】
以下、本発明をその好ましい態様について、更に具体的に説明する。
【００１２】
（生物系高分子基材シート）
本発明のポリグリコール酸樹脂系多層シートを構成する生物系高分子基材シートは、上記した紙質基材とほぼ類似するものであるが、その好ましい具体例には、植物繊維の絡み合いからなるいわゆる紙に加えて、生物由来の天然高分子あるいはその誘導体からなる樹脂を成形したシート、あるいはパルプをこれら樹脂バインダーで固めたパルプモールドシートなどが挙げられる。
【００１３】
より具体的には、いわゆる紙類には、原材料パルプからの加工の程度あるいは坪量によって、和紙、普通紙、クラフト紙、アート紙、コート紙、インディアン紙、板紙、段ボール紙、カップ原紙、アイボリー紙などが含まれるが、これらのいずれを用いることも可能である。また、再生した紙も使用可能であり、本発明で使用した紙を再生して使用することも可能である。食品容器基材としての使用を考慮したとき坪量５〜５００ｇ／ｍ２が好ましく、特に２０〜３００ｇ／ｍ２であるものが更に好ましく用いられる。
【００１４】
また、植物由来の天然高分子には、木材や草木などに豊富に含まれているセルロース、ヘミセルロースなどのセルロース類；アミロースとアミロペクチンの多様な量的割合の組合せからなる各種でん粉類；その他の多糖類；リグニン類などがあり、酢酸セルロースのような多糖類やリグリン類の化学修飾物も含まれる。またグリコーゲンなどの動物でんぷんや、キチン、キトサン等のキチン類などの動物性多糖類も、使用可能であり、単独で又は植物由来の天然高分子と併用することができる。これら天然高分子樹脂のシート化物の代表例には、でん粉樹脂シートがあり、またキトサン誘導体樹脂のシート化物（アイセロ化学（株）製「ドロンＣＣ」）などの市販品もある。
【００１５】
これら天然高分子樹脂のシート化物は、本発明の生物系高分子基材シートとして単独で用いられるほか、上記紙類と積層した生物系高分子基材シートとして用いることもできる。生物系高分子基材シートとしては、資源の有効利用の観点でリサイクル品も使用される。また本発明のポリグリコール酸樹脂系多層シートをそのまま、または、これからポリグリコール酸樹脂を、加湿、水に浸漬、アルカリ水洗浄等により取り除いたものを、生物系高分子基材シートとして用いるか、あるいは他の生物系高分子基材とブレンドしたシート化物を用いることもできる。
【００１６】
これら生物系高分子基材シートのポリグリコール酸樹脂層との積層面（すなわち、水性接着剤の適用面）には、コロナ放電処理、プライマー塗布などの接着性改善のための下処理を施すこともできるが、有機溶剤を使用するプライマー塗布は避けるべきである。
【００１７】
（ポリグリコール酸樹脂）
本発明で使用するポリグリコール酸樹脂（以下、しばしば「ＰＧＡ樹脂」という）は、下記式（１）
［化１］
−（Ｏ・ＣＨ２・ＣＯ）−                （１）
で表わされるグリコール酸繰り返し単位のみからなるグリコール酸の単独重合体（ＰＧＡ、グリコール酸の２分子間環状エステルであるグリコリド（ＧＬ）の開環重合物を含む）に加えて、上記グリコール酸繰り返し単位を７０重量％以上含むポリグリコール酸共重合体を含むものである。
【００１８】
上記グリコリド等のグリコール酸モノマーとともに、ポリグリコール酸共重合体を与えるコモノマーとしては、例えば、シュウ酸エチレン（即ち、１，４−ジオキサン−２，３−ジオン）、ラクチド類、ラクトン類（例えば、β−プロピオラクトン、β−ブチロラクトン、β−ピバロラクトン、γ−ブチロラクトン、δ−バレロラクトン、β−メチル−δ−バレロラクトン、ε−カプロラクトン等）、カーボネート類（例えばトリメチリンカーボネート等）、エーテル類（例えば１，３−ジオキサン等）、エーテルエステル類（例えばジオキサノン等）、アミド類（εカプロラクタム等）などの環状モノマー；乳酸、３−ヒドロキシプロパン酸、３−ヒドロキシブタン酸、４−ヒドロキシブタン酸、６−ヒドロキシカプロン酸などのヒドロキシカルボン酸またはそのアルキルエステル；エチレングリコール、１，４−ブタンジオール等の脂肪族ジオール類と、こはく酸、アジピン酸等の脂肪族ジカルボン酸類またはそのアルキルエステル類との実質的に等モルの混合物；またはこれらの２種以上を挙げることができる。
【００１９】
ＰＧＡ樹脂中の上記グリコール酸繰り返し単位は７０重量％以上（〜１００重量％）であり、好ましくは９０重量％以上（〜１００重量％）である。この割合が小さ過ぎると、ＰＧＡ樹脂に期待されるガスバリア性向上効果が乏しくなる。この限りで、ＰＧＡ樹脂は、２種以上のポリグリコール酸（共）重合体を併用してもよい。
【００２０】
ＰＧＡ樹脂は、ヘキサフルオロイソプロパノール溶媒を用いるＧＰＣ測定における分子量（ポリメチルメタクリレート換算のＭｗ（重量平均分子量））が、５万〜５０万、もっとも好ましくは７万〜３０万の範囲である。分子量が小さ過ぎると、例えば紙との積層物からなる本発明の多層シートを箱型に折り曲げて使用する場合にＰＧＡ樹脂層が毀損するおそれがある。大き過ぎると成形時の溶融粘度が上昇し、樹脂の着色あるいは分解物が発生し易くなったり、ＰＧＡ樹脂の薄層形成、従って全体として薄い多層シートの形成が困難になる。
【００２１】
ＰＧＡ樹脂層に、後記する水性接着剤層との積層時においても過早な分解が起こらない実用的耐水性を付与するために、ＰＧＡ樹脂は残留グリコリド量を抑制することが好ましい。より具体的には、残留グリコリド量は、０．３重量％以下、最も好ましくは、０．２重量％以下とする。このような残留グリコリド量の少ないＰＧＡ樹脂を得るためには、グリコリドを開環重合してＰＧＡ樹脂を製造するに際して少なくとも重合後期を固相重合反応として進行させ、生成したＰＧＡ樹脂をグリコリドの気相への脱離除去工程に付すＰＧＡ樹脂の製造方法を適用することが好ましい（ＷＯ２００５／０９０４３８Ａ１参照）。このような方法により、残留グリコリドを調整することにより、得られる多層シートならびに包装材料中のＰＧＡ樹脂層の生分解性期間を調整することができる。ここで、包装材料の流通状況等を考慮すると、室温環境下（２３℃、９０％相対湿度）で２ヵ月保存後に多層シートの形態が損なわれず、ＰＧＡ樹脂層として維持されることが好ましい。
【００２２】
残留グリコリド量の低減とは別に、あるいはこれと併用してＰＧＡ樹脂の分子鎖を延伸配向することもＰＧＡ樹脂層の耐水性向上に効果的である。延伸配向は、２５〜１２０℃、特に好ましくは４０〜７０℃の温度で、ＰＧＡ樹脂層について厚み換算で２倍以上、好ましくは４倍以上、特に好ましくは６倍以上、最も好ましくは８倍以上に延伸配向することが好ましい。これによりＰＧＡ分子鎖が緻密に配向され、ＰＧＡ樹脂層の耐水性が改善される。延伸倍率が２倍未満では、その効果が発現しにくい。上限は延伸条件や分子量等にもよるが、概ね２０倍以下である。２０倍を超える倍率での延伸ではＰＧＡ樹脂層の破断が起こり易い。ＰＧＡ樹脂層の延伸は、通常、生物系高分子基材シートとの積層前に行われるが、高倍率での延伸を容易に達成するために、他の生分解性樹脂の層との積層後に延伸を行うことも好ましい。延伸後のＰＧＡ樹脂層については、緊張あるいは緩和条件下での熱処理を行うことが好ましい。
【００２３】
（ポリグリコール酸樹脂層）
本発明の多層シートの必須の構成要素であるポリグリコール酸樹脂層は、上記したポリグリコール酸樹脂単独で構成することが好ましいが、含まれる上記したグリコール酸繰り返し単位が７０重量％以上、好ましくは９０重量％以上となる範囲で、他の生分解性樹脂あるいは全体として生分解性を維持する範囲で他の熱可塑性樹脂との混合物で形成してもよい。グリコール酸繰り返し単位量が減少するに従ってバリア性が低下する傾向を示すので、上記量範囲を満たすべきである。熱安定剤、可塑剤、滑剤等は、適宜、目的に応じて添加可能だが、接着性に影響を与える場合があるので、その量と種類の選択は本発明の目的を損なわない範囲で調整される。
【００２４】
ＰＧＡ樹脂層は、通常約１μｍから５０００μｍの範囲、特に１０〜１０００μｍの範囲の厚さに形成することが好ましい。薄過ぎれば、強度およびバリア性が不足しがちであり、厚過ぎると得られた多層シートの曲げ等の２次加工性が劣るようになる。
【００２５】
本発明のポリグリコール酸樹脂系多層シートのバリア性は、主として、ＰＧＡ樹脂層により担保されるものであり、ＰＧＡ樹脂層の組成および厚さは、温度２３℃、相対湿度８０％で測定した酸素透過係数が８ｃｃ／ｍ２／ｄａｙ／ａｔｍ以下、および／または温度４０℃、相対湿度９０％における水蒸気透過度が２５ｇ／ｍ２／ｄａｙ以下となるように定めることが望ましい。透過度は０に近い程望ましい。
【００２６】
（水性接着剤層）
本発明の多層シートは、水性接着剤層を介して、生物系高分子基材シートにＰＧＡ樹脂層を接着積層することにより得られる。
【００２７】
水性接着剤は、接着剤樹脂の水溶液、水分散液および水との混合物が含まれる。具体的には、でんぷん水溶液からなるでんぷん糊、ビニルピロリドン系樹脂と水との混練物からなるスティック糊、ビニルアルコール系樹脂の水溶液、エチレン−酢酸ビニル共重合体その他の酢酸ビニル系樹脂の水性エマルジョンなどが挙げられる。これらの塗布層から水を蒸発等で除去することにより接着剤樹脂が乾燥固化して、強固な接着性が発現する。なかでも、生分解性を有するでんぷん糊、ビニルピロリドン系樹脂を主成分とするスティック糊、ビニルアルコール系樹脂を主成分とする液体糊を用いると、積層物全体を完全生分解性にすることも可能であり好ましい。特にでんぷん糊は、安価であるため経済的にも好ましく用いられる。これら水性接着剤は、常温で積層可能であり、加熱溶融設備を用意する必要がないため大きな製造設備が必要なくなり、さらには補修や屋外での積層作業が可能である等の利点も有する。
【００２８】
水性接着剤層は、一般に樹脂（固形分）基準で１０〜１５００ｇ／ｍ２、特に５０〜５００ｇ／ｍ２の塗布量で用いることが好ましい。
【００２９】
なお、本発明の研究過程において、水性接着剤ではないがクロロプレンゴムなどの合成ゴムの溶剤系接着剤、シアノアクリレート系・二液混合エポキシ系・シリコンポリマー系などの化学反応型接着剤なども天然物高分子とＰＧＡとの接着剤として有効であったが、有機溶剤系や化学反応系は臭いが発生しやすく、局所排気設備等作業環境を用意する必要があり、また食品等の包装容器に用いる場合には衛生面でも問題が起こる場合がある。
【００３０】
（他の生分解性樹脂）
上記ＰＧＡ樹脂と併用して他の生分解性樹脂を用いることもできる。特に上記ＰＧＡ樹脂層に、他の生分解性樹脂層を積層して用いることができる。このような目的で用いる他の生分解性樹脂としては、グルテン、コラーゲンなどのたんぱく質系を含むポリアミノ酸及びポリエステルアミド類（コラーゲン、ポリアスパラギン酸）、ポリアルキレングリコールなどのポリエーテル類（ＰＥＧ）、ポリビニルアルコールなどの水溶性多価アルコールポリマー類（ＰＶＡ）、ポリ乳酸などのポリ（α−オキシ酸）類（例えば三井化学（株）製「レイシア」）、ポリヒドロキシ酪酸（Ｐ３ＨＢ）などのポリ（ω−オキシ酸）類（例えばモンサント社製「バイオポール」）、ポリカプロラクトンなどのポリラクトン類（例えばダイセル化学工業（株）製「セルグリーン」）、少なくともコハク酸などの脂肪族ジカルボン酸とグリコール類の縮合物類（例えば昭和高分子（株）製「ビオノーレ」、三菱化学（株）製「ＧＳ−Ｐｌａ」、デュポン社製「バイオマックス」）などが挙げられ、さらには例えばトリメチレンカーボネートなどと共重合することなどによりカーボネート構造などを含むこともできる。これらは単独あるいは複数が同時に構成されていてもかまわない。なかでも、ポリ乳酸などのポリ（α−オキシ酸）類（「レイシア」）、ポリヒドロキシ酪酸（Ｐ３ＨＢ）などのポリ（ω−オキシ酸）類（「バイオポール」）、ポリカプロラクトンなどのポリラクトン類（「セルグリーン」）、少なくともコハク酸などの脂肪族ジカルボン酸とグリコール類の縮合物類（「ビオノーレ」、「ＧＳ−Ｐｌａ」、「バイオマックス」）などのポリエステル類が好ましい。
【００３１】
（水性接着剤の塗布、接着および積層）
含水状態にある水性接着剤層を介して生物系高分子基材シートとＰＧＡ樹脂層とを接着積層することにより（すなわちウエットラミネーション法により）、本発明の多層シートを形成する。
【００３２】
特に生物系高分子基材シートとＰＧＡ樹脂層の一方の上に水性接着剤を塗布形成し、これに、他方を重畳し、圧着積層する形態が採られる。すなわち、過度の加熱の不要なウェットラミネーション法が好ましく用いられる。これにより、高温下では水性接着剤から発生し得るわずかな臭気の発生も防止でき、生物系高分子基材シートに与える熱履歴も最小にすることができる。また、加熱下では促進され得るＰＧＡ樹脂の加水分解による分子量低下も抑止される。
【００３３】
ウェットラミネーション法においては、一般に生物系高分子基材シート上に、接着剤樹脂の水溶液、水分散液あるいは水との混練物を塗布後、水分が完全に蒸発する前に、ＰＧＡ樹脂層を貼付し、必要に応じて適度の加圧（押圧）下に水分の蒸発を完結することにより本発明の多層シートが形成される。必要に応じて、予めＰＧＡ樹脂層に他の生分解性樹脂層を積層してから貼付するか、あるいはＰＧＡ樹脂層を基材シートへ積層後に他の生分解性樹脂層をラミネートすることもできる。
【００３４】
水性接着剤の塗布加工は、容易に水分が蒸発しない温度、具体的には８０℃を超えない温度、好ましくは６０℃を超えない温度、特に好ましくは４５℃を超えない温度で行われる。下限は接着剤が凍結や粘稠すぎて塗布作業が困難になる温度であり、接着剤の種類や濃度によって違うがおおよそマイナス３０℃、より好ましくはマイナス１０℃、を下回らない程度が好ましい。その後の水分蒸発のための乾燥温度も同様な温度範囲が適宜選択される。
【００３５】
かくして得られる本発明の多層シートは、生物系高分子基材シートとＰＧＡ樹脂層とを水性接着剤を介して接着積層した基本構成を有するものであるが、必要に応じて、生分解性樹脂層を含めることも可能であり、その層構成にはある程度の多様性がある。仮に生物系高分子基材シートをＰ、水性接着剤層をＳ、ＰＧＡ樹脂層をＧ、他の生分解性樹脂層をＢで表現したときには、その代表的積層構造には、Ｐ／Ｓ／Ｇ、Ｐ／Ｓ／Ｇ／Ｂ、Ｇ／Ｓ／Ｐ／Ｓ／Ｇ、などが含まれる。必要に応じて、全体としての生分解性を損なわない範囲で、印刷層や、他の生分解性樹脂からなる熱接着剤層を含めることもできる。これら熱接着剤の使用による積層工程は、Ｓ（水性接着剤層）による、Ｐ（生物系高分子基材シート）とＧ（ＰＧＡ樹脂層）との接着積層前、あるいは接着積層後の場合にはＳ層からの水分の蒸発後に行うことが好ましい。
【００３６】
かくして形成された本発明の多層シートは、含まれるＰＧＡ層が優れたガスバリア性（代表的なガスバリア性樹脂であるＥＶＯＨの３倍以上のバリア性を示す）および水蒸気バリア性を有するため、例えば酸化劣化を嫌う油性食品や飲料等、あるいは水分吸収によって変質する乾燥食品等の食品容器の基材として好ましく用いられる。
【実施例】
【００３７】
以下、実施例および比較例により、本発明を更に具体的に説明する。以下の実施例を含め、本明細書に記載の物性（値）は、下記の方法による測定値あるいは評価に基づく。
【００３８】
（１）グリコリド量
試料ＰＧＡ樹脂約３００ｍｇを約６ｇのジメチルスルホキシド（ＤＭＳＯ）中１５０℃で約１０分加熱し溶解させ、室温まで冷却した後、ろ過を行なう。そのろ過液に内部標準物質の４−クロロベンゾフェノンとアセトンを一定量添加する。その溶液を２μｌ採取し、ＧＣ装置に注入し測定を行なった。この測定により得られた数値より、ポリマー中に含まれる重量％として、グリコリド量を算出した。ＧＣ分析条件は以下の通りである。
【００３９】
装置：島津製作所製「ＧＣ−２０１０」
カラム：「ＴＣ−１７」（０．２５ｍｍΦ×３０ｍ）
カラム温度：１５０℃で５分保持後、２０℃/分で２７０℃まで昇温して、２７０℃で３分間保持。
気化室温度：１８０℃
検出器：ＦＩＤ（水素炎イオン化検出器）
温度：３００℃。
【００４０】
（２）分子量測定
試料ＰＧＡ樹脂を分子量測定で使用する溶媒に溶解させるために、非晶質のポリマーとする。すなわち、十分乾燥した試料ＰＧＡ樹脂約５ｇをアルミニウム板に挟み、２７５℃のヒートプレス機にのせて９０秒加熱した後、２Ｍｐａで１分間加圧保持した後に、溶媒ヘキサフルオロイソプロパノールに溶解しＧＰＣにより、ポリメチルメタクリレート換算の重量平均分子量（Ｍｗ）を測定した。
【００４１】
（３）酸素透過係数
ＭＯＤＥＲＮ  ＣＯＮＴＲＯＬ社製酸素透過量測定装置「ＭＯＣＯＮ  ＯＸ−ＴＲＡＮ  ２／２０型」を使用し、２３℃・８０％相対湿度の条件でＪＩＳ  Ｋ７１２６（等圧法）に記載の方法に準じて測定した。
【００４２】
（４）水蒸気透過度
４０℃・９０％相対湿度の条件で、ＪＩＳ  Ｋ７１２９の記載に従って測定した。
【００４３】
（ＰＧＡ樹脂フィルム、シート試料調製）
＜試料１〜２＞
下表１に示す重量平均分子量（Ｍｗ）および残存グリコリド量（ｗｔ％）を有するポリグリコール酸単独重合体（呉羽化学（株）製）を２７５℃で加熱溶融させて厚さ１５０μｍの非晶シートを作成し、それぞれ６０℃でインフレーション法により二軸延伸（延伸倍率１０倍）して、それぞれ厚み１５μｍのＰＧＡ単層フィルムを得た。
【００４４】
＜試料３〜６＞
下表１に示す重量平均分子量（Ｍｗ）および残存グリコリド量（ｗｔ％）を有するポリグリコール酸単独重合体（呉羽化学（株）製）を２７５℃で加熱溶融させて厚み１５０μｍのＰＧＡ単層非晶シートを作成した。
【００４５】
＜試料７＞
厚み以外は、試料３と同様にして、厚み１００μｍのＰＧＡ単層非晶シートを作成した。
【表１】
0004970947.tif 000002
【００４６】
（例1〜６）
試料１、３および４を用いる例は実施例、残留グリコリド量０．５２重量％のＰＧＡ単層フィルムである試料２を用いる例は参考例、残留グリコリド量１．０２重量％のＰＧＡ単層シートである試料５および重量平均分子量３万５千のＰＧＡ単層シートである試料６を用いる例は比較例である。
上記試料１〜６のＰＧＡ単層フィルムまたはシートのそれぞれの一面に、一部を残して、でんぷん系水性糊（ヤマト（株）製「ヤマト糊」）を２５ｍｇ／ｃｍ２の量で塗り、コピー用紙（富士ゼロックスオフィスサプライ株式会社製「ブライトリサイクルＡ４」、坪量６７ｇ／ｍ２）と重ね合わせ、１ｋｇ／ｃｍ２の圧力で５分間圧着し、その後２時間乾燥して多層シートを作成した。接着作業時、臭い等はまったくなく通常作業環境で行えた。乾燥後、多層シートを９０度折り曲げても多層シートが毀損しないことを確認した。試料６から作成された多層シートは、ＰＧＡ層に毀損が生じる場合があった。接着剤が塗られていない試料１〜６と接している紙の部分を１８０度折り曲げて、接着された紙の残りの部分を剥がした。剥がしたときの状況は、紙が材料破壊するほど接着していた。
【００４７】
ＰＧＡ試料１〜４のそれぞれから作成された多層シートを、２３℃９０％相対湿度の環境下に保管し、２ヵ月後に多層シートの形状を観察したところ、それぞれの多層シートは９０度折り曲げても強靭であり、いずれのＰＧＡ層も形状を維持していた。
【００４８】
試料５から作成された多層シートは、多層シートを９０度折り曲げようとするとＰＧＡ層がひび割れた。
【００４９】
（実施例７〜１１）
厚み１００μｍのＰＧＡ単層シート試料７を用い、実施例１と同様にして、市販の一般家庭用各種水性接着剤による多層シートを作成した。各種接着剤による多層シートを９０度折り曲げて多層シートが毀損しないことを確認した。接着作業時ならびに、さらに接着剤が塗られていないＰＧＡシートと接している紙の部分を１８０度折り曲げて剥がしたときの状況は以下の通りであった。
【００５０】
でんぷん系水性糊（ヤマト（株）製「ヤマト糊」）
接着作業時、臭い等はまったくなく通常作業環境で行えた。
紙が材料破壊するほど接着した。
【００５１】
ポリビニルピロリドン系水性スティック糊（コクヨ（株）製「プリットスティック」）
接着作業時、臭い等はまったくなく通常作業環境で行えた。
紙が材料破壊するほど接着した。
【００５２】
ポリビニルアルコール系水性液体糊（コクヨ（株）製「クリーングルー」）
接着作業時、臭い等はまったくなく通常作業環境で行えた。
紙が材料破壊するほど接着した。
【００５３】
酢酸ビニル樹脂系水性エマルジョン型接着剤（セメダイン（株）製「ボンド木工用」）
接着作業時、臭い等はまったくなく通常作業環境で行えた。
紙が材料破壊するほど接着した。
【００５４】
エチレン酢酸ビニル樹脂系水性エマルジョン型接着剤（コニシ（株）製「ボンド工作厚紙用」）
接着作業時、臭い等はまったくなく通常作業環境で行えた。
紙が材料破壊するほど接着した。
【００５５】
（比較例１〜３）
厚み１００μｍのＰＧＡ単層シート試料７を用い、実施例１と同様にして、市販の一般家庭用各種非水性接着剤による多層シートを作成した。各種接着剤による多層シートを９０度折り曲げて積層物が毀損しないことを確認した。接着作業時ならびに、さらに接着剤が塗られていないＰＧＡシートと接している紙の部分を１８０度折り曲げて剥がしたときの状況は以下の通りであった。
【００５６】
シアノアクリレート系化学反応型接着剤（コニシ（株）製「アロンアルファ」）
作業時に臭いがし、局所排気設備を用意して作業する必要があった。
紙の一部は材料破壊したが、接着剤の多くは紙に染み込んでいた。
【００５７】
セルロース−ポリ酢酸ビニル−有機溶剤形接着剤 （セメダイン（株）製「セメダインＣ」）
作業時に臭いがし、局所排気設備を用意して作業する必要があった。
ＰＧＡシートと接着剤界面で剥離した。
【００５８】
シリコーン樹脂系化学反応型接着剤（セメダイン（株）製「スーパーＸ２」）
作業時に臭いがし、局所排気設備を用意して作業する必要があった。
接着層が凝集破壊し、接着力が弱かった。
【００５９】
（実施例１２〜１４）
厚み１００μｍのＰＧＡ単層シート試料７を用い、コート紙（クレシア製「キムワイプ ワイパーＳ−２００」の外箱の外側）を基材シート接着面として用いた以外は、実施例１と同様にして、市販の一般家庭用各種水性接着剤による多層シートを作成した。各種接着剤による多層シートを９０度折り曲げて多層シートが毀損しないことを確認した。接着作業時ならびに、さらに接着剤が塗られていないＰＧＡシートと接している紙の部分を１８０度折り曲げて剥がしたときの状況は以下の通りであった。
【００６０】
でんぷん系水性糊（ヤマト（株）製「ヤマト糊」）
接着作業時、臭い等はまったくなく通常作業環境で行えた。
紙が材料破壊するほど強固に接着していた。
【００６１】
ポリビニルピロリドン系水性スティック糊（コクヨ（株）製「プリットスティック」）
接着作業時、臭い等はまったくなく通常作業環境で行えた。
紙が材料破壊するほど強固に接着していた。
【００６２】
ポリビニルアルコール系水性液体のり（コクヨ製（株）製「クリーングルー」）
接着作業時、臭い等はまったくなく通常作業環境で行えた。
紙が材料破壊するほど強固に接着していた。
【００６３】
（実施例１５〜１７）
コート紙の代りに、非コート紙（クレシア（株）製「キムワイプ  ワイパーＳ−２００」の外箱の内側）を基材シート接着面として用いる以外は、実施例１２〜１４と同様にして、市販の一般家庭用各種水性接着剤による多層シートを作成した。各種接着剤による多層シートを９０度折り曲げて積層物が毀損しないことを確認した。接着作業時ならびに、さらに接着剤が塗られていないＰＧＡシートと接している紙の部分を１８０度折り曲げて剥がしたときの状況は以下の通りであった。
【００６４】
でんぷん系水性糊（ヤマト（株）製「ヤマト糊」）
接着作業時、臭い等はまったくなく通常作業環境で行えた。
紙が材料破壊するほど強固に接着していた。
【００６５】
ポリビニルピロリドン系水性スティック糊（コクヨ（株）製「ブリットスティック」）
接着作業時、臭い等はまったくなく通常作業環境で行えた。
紙が材料破壊するほど強固に接着していた。
【００６６】
ポリビニルアルコール系水性液体糊（コクヨ（株）製「クリーングルー」）
接着作業時、臭い等はまったくなく通常作業環境で行えた。
紙が材料破壊するほど強固に接着していた。
【００６７】
（参考例１）
厚み１００μｍのＰＧＡ単層シート試料７の２枚にでんぷん系水性糊（ヤマト（株）製「ヤマト糊」）を２５ｍｇ／ｃｍ２の量で塗り、その後互いに１ｋｇ／ｃｍ２の圧力で５分間圧着し、その後２時間乾燥して積層シートを作成した。乾燥後、積層シートを９０度折り曲げて積層シートが毀損しないことを確認した。接着剤が塗られていない片方のＰＧＡシートの部分をつかんで剥がしたときの状況は以下の通りであった。
【００６８】
０度（水平方向）剥離：強固に粘着。
９０度（垂直方向）剥離：強い力で少し剥がれた。
１８０度（折り返しで水平方向）剥離：強く粘着しているが徐々に剥がれた。
【００６９】
両面に水蒸気バリア性を示すＰＧＡ層がある場合、水性接着剤が完全に乾燥するのに相当な時間がかかるため、強固な接着性は得られなかったものと解される。
【００７０】
＜分解性および紙の回収性の試験例＞
実施例１〜５の多層シートを８０℃の３規定苛性ソーダ水溶液に浸漬し、６０分加熱した。それぞれの多層シートは紙だけになり、紙として回収できた。その紙は容易に引き裂くことができた。また、このそれぞれの多層シートの各１枚を開いた状態で、土壌中に埋め、１２ヵ月後に取り出そうとしたところ、紙部分も含めてすべて消滅していた。
【００７１】
（参考例２〜５）
厚み１００μｍのＰＧＡシート試料７の代りに、ポリ乳酸（ＰＬＡ）（三井化学（株）製「レイシア」）の１００μｍ厚みシートを用いた以外は、実施例７〜１１と同様に、多層シートを作成した。乾燥後、接着剤が塗られていないＰＬＡシートと接している紙の部分を１８０度折り曲げて剥がした。剥がしたときの状況は以下の通りであった。
【００７２】
でんぷん系水性糊（ヤマト（株）製「ヤマト糊」）
紙が一部材料破壊し、一部ＰＬＡシートと接着剤界面が剥離し、接着性は不十分であ
った。
【００７３】
ポリビニルピロリドン系水性スティック糊（コクヨ（株）製「ブリットスティック」）
紙が一部材料破壊し、一部ＰＬＡシートと接着剤界面が剥離し、接着性は不十分であ
った。
【００７４】
ポリビニルアルコール系水性液体糊（コクヨ（株）製「クリーングルー」）
ＰＬＡシートと接着剤界面が剥離し、接着性はまったく見られなかった。
【００７５】
酢酸ビニル樹脂系水性エマルジョン型接着剤（セメダイン（株）製「ボンド木工用」）
紙が一部材料破壊し、一部ＰＬＡシートと接着剤界面が剥離し、接着性は不十分であ
った。
【００７６】
＜バリア性試験例＞
上記実施例１の積層体(すなわち試料１のＰＧＡフィルムとコピー用紙とをでん粉系水性糊を介した接着積層体シート)について、ＰＧＡフィルム側を高酸素あるいは高水蒸気側として、酸素透過量および水蒸気透過量を測定したところ、それぞれ２．７ｃｃ／ｍ２／ｄａｙ／ａｔｍおよび１２．４ｇ／ｍ２／ｄａｙの値が得られた。
【００７７】
比較のため、参考例２と同様の層構成であるが、厚さ１００μｍのＰＧＡフィルムの代わりにポリ乳酸（ＰＬＡ）（三井化学（株）製「レイシア」）の２５μｍ厚みフィルムを用いて得た積層体シートのポリ乳酸フィルム側を高酸素あるいは高水蒸気側として、酸素透過量および水蒸気透過量を測定したところ、それぞれ５７０ｃｃ／ｍ２／ｄａｙ／ａｔｍおよび３４２ｇ／ｍ２／ｄａｙの値が得られた。
【産業上の利用可能性】
【００７８】
上述したように、本発明によれば生分解性に加えて優れたバリア性を示すポリグリコール酸樹脂層を水性接着剤を介して紙等の生物系高分子基材シートと接着積層することによりバリア性に優れるにも拘らず、樹脂分の優先分解により紙等のみの回収を可能とするか、あるいは全体として生分解を示し、例えば食品容器等の包装材の形成に極めて適したポリグリコール酸樹脂系多層シートが提供される。